(57)【要約】  スポット溶接部が強度と靭性を有し、十字引張試験等の破断試験で得られる破断強度が高い、溶接構造部材及びこのような構造部材の溶接方法を提供することを目的とし、本発明の溶接方法では、面同士を重ね合わせた鋼板（２）を一対の電極（１４）で挟み、上記一対の電極（１４）間に直流又は第１の周波数の電力を印加して、形成した溶接部（３）によって上記鋼板（２）同士をスポット溶接する方法であって、上記一対の電極（１４）間に直流又は第１の周波数の電力を印加した後に冷却期間を設け、次に、上記電極（１４）に上記第１の周波数よりも高い第２の周波数の電力を印加し、上記第２の周波数の電力によって、上記鋼板（２）と上記一対の電極（１４）とが接触する領域の外周部近傍を加熱すると共に、上記溶接部（３）の鋼板（２）の重なり合う接合端部領域を加熱する構成とした。
2014208747.tif 000002
【特許請求の範囲】
【請求項１】
鋼板の面同士を重ね合わせスポット溶接によって溶接部を形成して接合した上記鋼板から成る溶接構造部材であって、  上記溶接部は、溶融凝固部と、該溶融凝固部を取り囲む熱影響部と、を備え、  溶接面における硬さは、上記熱影響部の外側領域から当該熱影響部に行くにつれて、上記鋼板の母材硬さよりも硬くなっていることを特徴とする、溶接構造部材。
【請求項２】
前記熱影響部及び前記溶融凝固部の金属組織が、焼戻しマルテンサイト組織からなることを特徴とする、請求項１に記載の溶接構造部材。
【請求項３】
前記熱影響部の前記鋼板同士が、固相接合していることを特徴とする、請求項１に記載の溶接構造部材。
【請求項４】
前記溶接部の十字引張り試験の破断経路が、前記溶融凝固部以外の領域に沿って亀裂が進展する破断経路となることを特徴とする、請求項１に記載の溶接構造部材。
【請求項５】
前記溶接部の十字引張り試験の破断経路が、前記熱影響部の内部で亀裂の進展方向が変化する破断経路となるような接合強度を有していることを特徴とする、請求項１に記載の溶接構造部材。
【請求項６】
面同士を重ね合わせた鋼板を一対の電極で挟み、上記一対の電極間に直流又は第１の周波数の電力を印加して、形成した溶接部によって上記鋼板同士をスポット溶接する方法であって、  上記一対の電極間に直流又は第１の周波数の電力を印加した後に冷却期間を設け、  次に、上記電極に上記第１の周波数よりも高い第２の周波数の電力を印加し、  上記第２の周波数の電力によって、上記鋼板と上記一対の電極とが接触する領域の外周部近傍を加熱すると共に、  上記溶接部の鋼板の重なり合う接合端部領域を加熱することを特徴とする、溶接方法。
【請求項７】
前記第２の周波数の電力を印加した後で所定の時間が経過した後に、前記電極への加圧を停止することを特徴とする、請求項６に記載の溶接方法。
【請求項８】
前記溶接部が、前記冷却期間において、前記鋼板のマルテンサイト変態終了点を切る温度よりも低い温度に冷却されることを特徴とする、請求項６又は７に記載の溶接方法。 
【発明の詳細な説明】
【技術分野】
【０００１】  本発明は溶接構造部材及び溶接方法に関する。さらに、詳しくは、本発明は高靱性のスポット溶接部を備えた溶接構造部材と構造部材の溶接方法に関する。
【背景技術】
【０００２】  スポット溶接装置は、重ね合わせた鋼板同士を溶接するために用いられている。図３６は、一般的に行われている鋼板５０同士のスポット溶接を模式的に示す断面図である。図３６に示すように、鋼板５０同士のスポット溶接は、鋼板５０同士の重ね合わせ部分を一対の電極５２で挟み、この電極５２に矢印方向に所定の力を作用させて鋼板５０同士を加圧する。次に、加圧状態を保持しながら電極５２へｋＡオーダーの大電流を通電し、鋼板５０同士の圧着部分をジュール発熱、所謂、抵抗加熱にて瞬間溶融し、ナゲット５４と呼ばれる所定径の溶融した塊を形成することによって、スポット溶接が行われる（例えば、非特許文献１参照）。ナゲット５４は、溶融凝固部とも呼ばれている。【０００３】  図３７は従来のスポット溶接による溶接部断面の詳細図である。図３７に示すように、スポット溶接部５３には、溶融凝固部５４と、溶融凝固部５４を包囲する熱影響部５５と、熱影響部５５において鋼板５０，５０との境界に形成されるコロナボンド部位５７と、熱影響部５５と鋼板５０，５０との境界に生じ得る空隙５８と、が形成される。熱影響部５５は、ＨＡＺとも呼ばれている。コロナボンド部位５７及び空隙５８は、それぞれ圧接部位、シートセパレーション先端と呼ばれている。  さらに、空隙５８には散り５６が生じる場合がある。散り５６は、スポット溶接時に溶けた鋼が、溶融凝固部５４の領域から熱溶着影響部５５を通って外部に飛び出ることで、鋼板５０，５０との重ね合わせ部分の空隙５８に生じ、溶融凝固部５４の一部となっている。散り５６は中散りとも呼ばれている。散り５６が発生することにより、溶接部５３の内部に球状の空洞のブローホールを生成させたり、飛散した散り５６がスポット溶接部５３以外の鋼板部位に付着したりする。散り５６の発生は、スポット溶接の後で行う塗装工程での欠陥に繋がる可能性があるので好ましくない。しかしながら、散り５６は不可避的に生じているのが現状である。【０００４】  ところで、近年、車両の生産ラインで使用されるスポット溶接では、車両の軽量化及び安全性の両立を図るため、車体用素材として高張力鋼板が用いられるようになってきた。【０００５】  図３８は、高張力鋼板のスポット溶接強度を調べるための引張試験に用いられる試料の平面図であり、（Ａ）が重ね合わせ継ぎ手の試料を、（Ｂ）が十字継ぎ手の試料を示している。図３８（Ａ）に示す重ね合わせ継ぎ手の試料では、２枚の長方形の鋼板５０がその長手方向の端部で重ね合わせられ、端部でスポット溶接されている。図３８（Ｂ）に示す十字継ぎ手の試料では、２枚の長方形の鋼板５０を十字形状に交差させ、この交差する箇所がスポット溶接されている。点線で囲んだ略楕円状部は溶接で形成されたナゲット５４である。十字引張試験で印加される力５６を矢印で示している。【０００６】  図３９はスポット溶接部の十字引張試験の破断様式を模式的に示す図である。図３９に示すように、破断様式は、（ａ）ナゲット内面上破断と、（ｂ）ナゲット内プラグ状破断と、（ｃ）熱影響部内プラグ状破断と、（ｄ）母材破断と、（ｅ）図示しない複合型破断と、に分類されている。複合型破断は、上記破断様式の（ｂ）〜（ｄ）の組合せによる破断である。一般に、破断位置が上記の破断様式の（ｂ）から（ｄ）に移るにつれて、十字破断強度が増すという傾向がある。【０００７】  高張力鋼板のスポット溶接強度において、十字継ぎ手の剥離強度は材料強度が上がっても増加し難く、寧ろ安定した強度が得難くなることが報告されている。十字継ぎ手の剥離において安定した引張り強度が得られない理由は、ナゲット５４の円周上の応力集中の度合いが極めて高いことに起因すると考えられている。このような事情により、溶接領域強度の靭性を確保する点から、実際の車体に強度の高い鋼板を適用するにあたっては、溶接領域が硬くなり過ぎないよう炭素量を一定水準以下とするなど、組成面や相手材との組み合わせを勘案すること等で制約を設けているのが現状である。【０００８】  一方、高張力鋼板を用いると、効率的に車体を軽量化できるが、さらに強度と延性の双方を向上させた高張力鋼板が望まれている。車体用鋼板の強度をさらに向上させることにより、いっそうの軽量化を見込むことができる。車体用鋼板の延性を向上させることにより、プレス成形性や製品状態での衝突時の十分な変形能を確保することができる。通常、車体用鋼板は強度を上げると延性は低下する傾向を示す。車体用鋼板自体の強度と延性を同時に向上させるためには、材料の炭素含有量を高めることが効果的である。しかしながら、車体用鋼板のスポット溶接においては、スポット溶接領域が炭素含量に比例して硬く、脆くなるため、安定した十分な強度を得難かった。【０００９】  このようなスポット溶接部の強度を溶接工法で解決しようとする取り組みが、これまで種々なされてきている。例えば、溶融接合部を所定の大きさに形成した後、後通電で焼戻しを施すことが試みられている。しかしながら、車体組み立てに用いる抵抗スポット溶接では、一打点あたりに要する工程時間は高々１秒以内で行うことが求められており、現状の溶接設備で後通電などで焼戻しした場合、その焼戻し効果は極めて限定されたものとなる。あるいは、焼戻しで十分な効果を得ようとした場合、工程の要求時間を大幅に超える時間が必要となる。これは、従来式の溶接機で焼き戻し作業を行うと、通電電流は電極直下が通電されるので、焼戻し効果を得たい箇所と主に発熱する箇所がずれているからである。【００１０】  従来のスポット溶接において、溶接部の強度回復は、溶融凝固部の靭性を回復しようとするものであった。この場合、ナゲット周辺の熱影響部にはコロナボンドと呼ばれる弱い結合状態の領域が存在するが、この結合状態は、コロナボンドが脆弱なため、スポット溶接箇所の接合強度には寄与しないとされていた。つまり、この領域の硬さは鋼板の材料組成で決まるものとされ、強度と靱性の改善や、この領域の接合状態の強度改善は行われていなかった。【００１１】  特許文献１には、１対の電極を有しているスポット溶接機と１対の電極の片方に巻回して配設される加熱コイルを有している高周波誘導加熱手段とを備えたスポット溶接装置が開示されている。この高周波誘導加熱手段は、ワークの被溶接部分を誘導加熱する加熱コイルと加熱コイルへ高周波電力を供給する高周波電源とから構成されている。【００１２】  高強度と高靭性を両立させる鋼として、微細結晶粒の複合組織鋼が研究されているが、炭化物の析出が有効な手段であることがわかってきた（特許文献２参照）。炭化物の析出のためには、材料の炭素含有量を高めておくことが必要であるが、炭素量が高い場合にはスポット溶接部が硬くなりすぎることから、脆化し接合部強度が著しく低下する問題がある。このため、広く使われる自動車用鋼板は、炭素含有量を０．１５ｗｔ％程度以下に抑制してきた。また、スポット溶接の電極形状や通電条件の検討は行なわれてきた。しかし、電極への通電によって形成されたスポット溶接領域においては、スポット溶接領域の冷却が速いので、溶融凝固部と熱影響部の金属組織がこの冷却によってマルテンサイト組織となること迄の検討は行っているが、これ以上の検討はなされていない。【００１３】  特許文献３には、重ね合わせた鋼板のスポット溶接において、低周波通電の次に高周波通電を行う溶接方法が開示されている。  図４０は、特許文献３における鋼板の加熱状態を示す図である。図４０（Ａ）は、低周波電流だけによる鋼板５０の加熱領域を示す平面図であり、電極５２の軸断面を鋼板５０に投影した円形内部５２Ａが主たる加熱領域となる。図４０（Ｂ）は、図４０（Ａ）のＸ−Ｘ方向の温度分布であり、鋼板５０において、電極５２の軸断面を鋼板５０に投影した円形内部５２Ａが集中的に加熱される。【００１４】  一方、高周波電流は電極５２の表面及び外周領域に電流が集中する。低周波電流と高周波電流の分布が異なるのは、所謂表皮厚さに関係している。【００１５】  図４０（Ｃ）は、高周波電流だけによる鋼板５０の加熱領域を示す平面図である。電極５２（図３６参照）の軸断面を鋼板５０に投影した外周円及び外周円近傍、つまり、円形外部となるリング状の近傍領域５２Ｂが主たる加熱領域となる。図４０（Ｄ）は、図４０（Ｃ）のＸ−Ｘ方向の温度分布である。鋼板５０において、電極５２の軸断面を鋼板５０に投影した外周円及び外周円近傍の略リング状の近傍領域５２Ｂが抵抗加熱される。【００１６】  従って、重ね合わせた２枚の鋼板５０へ低周波電源と高周波電源とから電力を同時に印加したとき、鋼板５０の加熱領域は、図４０（Ｅ）に示すように低周波電流の通過領域となる円形内部５２Ａと高周波電流の通過領域となるリング状の近傍領域５２Ｂを重畳したものとなる。さらに、これらの電流で生じる鋼板５０の温度分布は、図４０（Ｆ）に示すように低周波電流による温度分布（図４０（Ｂ）参照）と高周波電流による温度分布（図４０（Ｄ）参照）を重畳したものとなる。
【先行技術文献】
【特許文献】
【００１７】
【特許文献１】特開２００５−２１１９３４号公報
【特許文献２】特開２００７−３３２４５７号公報
【特許文献３】国際公開公報ＷＯ２０１１／ＪＰ２０１１／０１３７９３
【特許文献４】特許第４００６５１３号公報
【非特許文献】
【００１８】
【非特許文献１】社団法人溶接学会編、「溶接・接合便覧」、丸善株式会社、平成２年９月３０日、ｐｐ．３９２−３９８
【非特許文献２】早川正夫、松岡三郎、「原子間力顕微鏡による焼戻しマルテンサイトの組織解析」、まてりあ、４３巻、第９号、pp.717-723、２００４年
【発明の概要】
【発明が解決しようとする課題】
【００１９】  従来のスポット溶接において、溶接部の強度回復を行う試みは、特許文献３により開始されているが、さらに、溶融凝固部の強度改善が要求されている。【００２０】  本発明の第１の目的は、上記課題に鑑み、スポット溶接部が強度と靭性を有し、十字引張試験等の破断試験で得られる破断強度が高い、溶接構造部材を提供することにある。本発明の第２の目的は、このような構造部材の溶接方法を提供することにある。
【課題を解決するための手段】
【００２１】  上記第１の目的を達成するため、本発明の溶接構造部材は、鋼板の面同士を重ね合わせスポット溶接によって溶接部を形成して接合した鋼板から成る溶接構造部材であって、溶接部は、溶融凝固部と、溶融凝固部を取り囲む熱影響部と、を備え、溶接面における硬さは、熱影響部の外側領域から熱影響部に行くにつれて、鋼板の母材硬さよりも硬くなっていることを特徴とする。【００２２】  上記構成において、熱影響部及び溶融凝固部の金属組織は、好ましくは、焼戻しマルテンサイト組織からなる。熱影響部の鋼板同士は、好ましくは、固相接合している。溶接部の十字引張り試験の破断経路は、好ましくは、溶融凝固部以外の領域に沿って亀裂が進展する破断経路となる。この溶接部の十字引張り試験の破断経路は、好ましくは、熱影響部の内部で亀裂の進展方向が変化する破断経路となるような接合強度を有している。【００２３】  上記構成によれば、スポット溶接部が高い強度と靭性を有し、十字引張試験等の破断試験で得られる破断強度が高い溶接構造部材が得られる。溶接部は、好ましくは、冷却期間において、鋼板のマルテンサイト変態終了点を切る温度よりも低い温度に冷却される。【００２４】  上記第２の目的を達成するため、本発明のスポット溶接方法は、面同士を重ね合わせた鋼板を一対の電極で挟み、一対の電極間に直流又は第１の周波数の電力を印加して、形成した溶接部によって鋼板同士をスポット溶接する方法であって、一対の電極間に直流又は第１の周波数の電力を印加した後に冷却期間を設け、次に、電極に第１の周波数よりも高い第２の周波数の電力を印加し、第２の周波数の電力によって、鋼板と一対の電極とが接触する領域の外周部近傍を加熱すると共に、溶接部の鋼板の重なり合う接合端部領域を加熱することを特徴とする。【００２５】  上記構成において、第２の周波数の電力を印加した後で所定の時間が経過した後に、電極への加圧を停止してもよい。【００２６】  上記構成によれば、重ね合わせた鋼板を一対の電極で挟み、抵抗加熱で溶融凝固部を形成し、溶融凝固部の周縁領域を直流又は低周波の電力よりも周波数の高い高周波電力で加熱し、強度と靭性の高い溶接構造部材を製造することができる。
【発明の効果】
【００２７】  本発明によれば、スポット溶接部が高い強度と靭性を有し、十字引張試験の破断強度が高い溶接構造部材及び溶接方法を提供することができる。
【図面の簡単な説明】
【００２８】
【図１】本発明の実施形態に係る溶接構造部材をスポット溶接する溶接装置の構成の一例を模式的に示す図である。
【図２】図１に示す溶接装置の電気回路図である。
【図３】本発明における加熱波形の一例を示す図である。
【図４】重ね合わせた２枚の鋼板へ低周波電源と高周波電源とから電力を同時に印加したとき鋼板に生じる電流分布を模式的に示す断面図である。
【図５】鋼板を２枚重ね合わせた場合の高周波電流による加熱状態を示す断面図である。
【図６】冷却期間における鋼板の冷却を模式的に説明する図である。
【図７】高周波による第３通電の期間における鋼板の加熱を模式的に説明する図である。
【図８】高周波通電後における焼戻しを模式的に説明する図である。
【図９】鋼板を３枚重ね合わせた場合の高周波電流による加熱状態を示す断面図である。
【図１０】スポット溶接部の十字引張試験の破断様式のＪＩＳ分類を示す図であり、（ａ）は界面破断、（ｂ）は部分プラグ破断、（ｃ）及び（ｄ）はプラグ破断を示している。
【図１１】低周波電源と高周波電源からの電力印加をオシロスコープで測定した波形の一例である。
【図１２】比較例１において低周波電源による電力印加を模式的に説明する図である。
【図１３】比較例２の通電パターンを示す図である。
【図１４】比較例３の低周波電源による電力印加と電気炉による熱処理を模式的に説明する図である。
【図１５】実施例１、比較例１及び比較例３で作製したスポット溶接部材のスポット溶接部のほぼ中央断面における硬さ分布の一例を示す図である。
【図１６】比較例２で作製したスポット溶接部材のスポット溶接部のほぼ中央断面における硬さ分布の一例を示す図である。
【図１７】鋼板の溶接部の組織観察を行った領域を示す断面図である。
【図１８】（ａ）〜（ｄ）は、それぞれ実施例１、比較例１、比較例２及び比較例３のナゲット端部断面の組織を示す光学像である。
【図１９】実施例１、比較例１及び比較例３の十字引張試験における、引張りつまりストロークと荷重Ｆの関係を示すグラフである。
【図２０】比較例２の十字引張試験におけるストロークと荷重Ｆの関係を示すグラフである。
【図２１】十字引張試験で破断した溶接部のナゲット断面を示す光学像であり、（ａ）は実施例１、（ｂ）は比較例１、（ｃ）は比較例２、（ｄ）は比較例３である。
【図２２】実施例１、比較例１及び比較例３で作製したスポット溶接部材の破断荷重を示す図である。
【図２３】実施例１、比較例１及び比較例３で作製したスポット溶接部材の破断荷重とナゲット径との関係を示す図である。
【図２４】実施例１、比較例１及び比較例３で作製したスポット溶接部材の引張試験後の外観光学像であり、（ａ）は実施例１を、（ｂ）は比較例１を、（ｃ）は比較例３を示している。
【図２５】実施例２、比較例４及び比較例５で作製したスポット溶接部材のスポット溶接部のほぼ中央断面における硬さ分布の一例を示す図である。
【図２６】鋼板の溶接部の組織観察を行った領域を示す断面図である。
【図２７】鋼板の溶接部の組織観察を行った領域を示す断面図であり、（ａ）〜（ｃ）は、それぞれ実施例２、比較例４及び比較５のナゲット端部断面の組織を示す光学像である。
【図２８】実施例２の十字引張試験における、ストロークと荷重Ｆの関係を示すグラフである。
【図２９】十字引張試験で破断した溶接部のナゲットを示す光学像であり、（ａ）は外観を、（ｂ）は断面を示している。
【図３０】比較例４の十字引張試験におけるストロークと荷重Ｆの関係を示すグラフである。
【図３１】比較例４の十字引張試験で破断した溶接部のナゲット断面を示す光学像であり、（ａ）は外観を、（ｂ）は断面を示している。
【図３２】比較例５の十字引張試験におけるストロークと荷重Ｆの関係を示すグラフである。
【図３３】比較例５の十字引張試験で破断した溶接部のナゲット断面を示す光学像であり、（ａ）は外観を、（ｂ）は断面を示している。
【図３４】実施例２、比較例４及び比較例５の十字引張試験におけるストロークと荷重Ｆの関係を示すグラフである。
【図３５】実施例２、比較例４及び比較例５の破断荷重を示す図である。
【図３６】一般的に行われている鋼板同士のスポット溶接を模式的に示す断面図である。
【図３７】従来のスポット溶接による溶接部断面の詳細図である。
【図３８】高張力鋼板のスポット溶接強度を調べるための引張試験に用いられる試料の平面図であり、（Ａ）が重ね合わせ継ぎ手の試料を、（Ｂ）が十字継ぎ手の試料を示している。
【図３９】スポット溶接部の十字引張試験の破断様式を模式的に示す図である。
【図４０】特許文献３における鋼板の加熱状態を示す図である。
【符号の説明】
【００２９】  １：溶接構造部材  ２：鋼板２Ｂ，２Ｃ：リング状領域  ３：スポット溶接部  ４：溶融凝固部  ５：熱影響部１０：溶接装置１０Ａ：溶接用回路部１０Ｂ：溶接部１２：ガンアーム１２Ａ：ガンアームの上部１２Ｂ：ガンアームの上部１３：電極支持部１４：電極１５：浮遊インダクタンス１６：低周波電源１７：コンデンサ１８：高周波電源２０：通電制御部２１：バイパスコンデンサ２２：商用電源２３：高周波電流阻止用インダクタンス２４：低周波電源制御部２６：溶接トランス２８：発振器３０：整合トランス３２：高周波電流３４：低周波電流
【発明を実施するための形態】
【００３０】  以下、図面を参照しながら本発明の実施形態を説明する。（溶接装置）  図１は、本発明の実施形態に係る溶接構造部材１をスポット溶接する溶接装置１０の構成の一例を模式的に示す図である。図１に示すように、溶接装置１０は、電極アーム１２と、電極アーム１２の上部１２Ａと、下部１２Ｂにそれぞれ一端が接続されている電極支持部１３と、各電極支持部１３の他端にそれぞれ接続される一対の電極１４と、電極アーム１２にインダクタンス１５を介して接続される溶接用電源１６と、電極アーム１２にコンデンサ１７を介して接続される高周波電源１８と、溶接用電源１６及び高周波電源１８の各出力制御を行う通電制御部２０と、を含んで構成されている。
【００３１】  なお、金属材の溶接装置１０は、図示していないが、電極アーム１２を支持する固定ベース、電極アーム１２を駆動する駆動機構、電極支持部１３から一方の電極１４を押し出す押圧機構などをさらに備えている。押圧機構は、後述する被溶接構造部材１となる鋼板２，２を電極１４，１４で加圧するために使用される。
【００３２】  電極アーム１２は上部アーム１２Ａと下部アーム１２Ｂとを備え、各電極支持部１３を介して電極１４，１４にそれぞれ接続されている。電極アーム１２はガンアームとも呼ばれている。図示するガンアーム１２は、所謂Ｃ字形状を有しているので、Ｃ型ガンアームと呼ばれている。ポータブル型やロボット型等の溶接装置において、Ｃ型ガンアーム１２以外にはＸ型ガン等も使用され得る。電極アーム１２の形状はどのようなものでも適用可能であるが、以下の説明においては、Ｃ型ガンアーム１２を用いて溶接する場合を説明する。
【００３３】  一対の電極１４，１４は隙間を有して対向しており、その隙間に２枚の鋼板２，２が挿入される。電極１４は例えば銅材で、円や楕円の形状やロッド状をなしている。
【００３４】  図２は図１に示す溶接装置１０の電気回路図である。図２に示すように、溶接装置１０の電気回路は、点線で囲んだ溶接用回路部１０Ａと溶接部１０Ｂとからなる。溶接用回路部１０Ａは、溶接用電源１６と高周波電源１８とインダクタンス１５とコンデンサ１７と溶接用電源１６及び高周波電源１８の各出力制御を行う通電制御部２０等の電気回路とからなる。溶接部１０Ｂは、溶接用回路部１０Ａに電気的に接続される回路を構成しており、ガンアーム１２とガンアーム１２に電気的に接続される一対の電極１４，１４とこれら一対の電極１４，１４に挟まれる鋼板２，２とから構成される。
【００３５】  溶接用電源１６は低周波電源であり、例えば出力周波数が５０Ｈｚ又は６０Ｈｚである商用電源２２と、商用電源２２の一端に接続される低周波電源制御部２４と、商用電源２２の他端と低周波電源制御部２４の出力端に接続される溶接トランス２６と、から構成されている。溶接トランス２６の２次巻き線の両端が、それぞれ、Ｃ型ガンアーム１２の上部アーム１２Ａの左側端部及び下部アーム１２Ｂの左側端部に接続されている。低周波電源制御部２４は、サイリスタなどの電力制御用半導体素子及びゲート駆動回路等から構成されており、商用電源２２から電極１４への通電制御などを行う。
【００３６】  溶接トランス２６のＣ型ガンアーム１２側、即ち二次側巻き線２６Ａに並列にバイパスコンデンサ２１が接続されている。バイパスコンデンサ２１は、高周波電源１８の周波数に対して低い容量性インピーダンスを有している。このため、高周波電源１８からの高周波電圧が二次側巻き線２６Ａに印加される電圧を最小限にし、溶接トランス２６の一次側への高周波誘起電圧を低くすることができる。又、溶接トランス２６の二次側巻線２６Ａに直列に高周波電流阻止用インダクタンス２３が接続されている。高周波電流阻止用インダクタンス２３は、低周波の電流には殆ど影響しないが、高周波電源１８の電流が、低周波電源１６側に流入するのを防ぐ作用を有している。
【００３７】  高周波電源１８は、発振器２８と発振器２８の出力端に接続される整合トランス３０とから構成されている。整合トランス３０の一端がＣ型ガンアーム１２の上部アーム１２Ａに接続されている。整合トランス３０の他端は、コンデンサ１７を介してＣ型ガンアーム１２の下部アーム１２Ｂに接続されている。このコンデンサ１７は、後述する直列共振回路の整合用コンデンサを兼ねることができる。コンデンサ１７の容量値は、発振器２８の発振周波数とＣ型ガンアーム１２の浮遊インダクタンス１５に依存する。発振器２８は、各種のトランジスタを用いたインバータなどから構成されており、電極１４への高周波電源１８の通電電力等を制御する。
【００３８】  図２に示すように、溶接トランス２６の２次巻き線に接続されるＣ型ガンアーム１２から電極１４，１４までの経路は、インダクタンス１５を有している。インダクタンス１５はＣ型ガンアーム１２で形成される浮遊インダクタンスを利用することができる。コンデンサ１７が整合用コンデンサを兼ねる場合には、この整合用コンデンサ１７とインダクタンス１５とによる直列共振回路を構成してもよい。
【００３９】（溶接方法）  次に、本発明の構造部材の溶接方法について説明する。  （１）最初に鋼板２に圧力を印加する。  （２）低周波の第１通電で鋼板２の表面に付着している酸化スケールを除去する。低周波の第１通電により、スパッタの発生量を減少させることができる。  （３）低周波の第２通電で本溶接をする。ナゲットが成長し、座屈と共にへそ部が発生する。  （４）冷却期間（クール期間）が設けられる。  （５）高周波の第３通電で、鋼板２の溶接箇所の焼き戻しを行う。  （６）加圧を停止して、電極１４を鋼板２から離す。つまり、鋼板２に印加されていた圧力を無くす。
【００４０】  図３は加熱波形の一例を示す図である。図３に示すように、低周波電源１６から第１通電を行い（図中、「低周波第１」）、次に第１通電を終了し、所定の時間経過した後で、低周波電源１６から第２通電を行う（図中、「低周波第２」）。この第２通電の後は、冷却期間である。所定の冷却期間の後、図１に示す高周波電源１８からの第３通電を行う。第３通電の終了後、鋼板２は冷却される。
【００４１】（鋼板に生じる電流分布）  図４は、重ね合わせた２枚の鋼板２へ低周波電源１６と高周波電源１８とから電力を同時に印加したとき鋼板２に生じる電流分布を模式的に示す断面図である。図４において、実線は高周波電源１８による高周波電流３２を示し、点線は低周波電源１６による低周波電流３４を示している。電極１４は銅からなり、この電極１４のチップ先端の直径は６ｍｍで、低周波電源１６の周波数は５０Ｈｚである。１枚の鋼板２の厚さは例えば１．２ｍｍ、高周波電源１８の周波数は例えば２５ｋＨｚである。図４に示すように、低周波電流３４は電極１４，１４の内部全体を流れるので、鋼板２には、おおよそナゲット径の断面積幅で通電される。なお、低周波電源１６と高周波電源１８の溶接部の加熱領域の名称は、特に断らない限り図４０で説明した名称を用いる。
【００４２】  図５は、鋼板２を２枚重ね合わせた場合の高周波電流３２による加熱状態を示す断面図である。図５に示すように、鋼板２は、高周波電流３２によって、リング状の近傍領域２Ｂと鋼板２の接合面の端部２Ｃとが加熱される。この端部２Ｃも、鋼板２の表面側に形成されるリング状の近傍領域２Ｂと同様にリング状となっている。２箇所の近傍領域２Ｂと鋼板２の接合面の端部２Ｃとが、高周波電流３２が集中して流れる部位である。これにより、重ね合わせた鋼板２において、２箇所の近傍領域２Ｂと鋼板２の接合面の端部２Ｃとの３ヶ所が高周波電流３２で温度が最も上昇する部位となる。鋼板２の接合面の端部２Ｃが高周波電流３２で加熱されると、熱影響部５において鋼板２の境界には、従来形成されていたコロナボンド部（図３７で符号５７を付した部位参照）ではなく、固相接合が形成される。
【００４３】（表皮厚さ）  鋼板２の表皮厚さは、鋼板２へ低周波数又は高周波数の電力を印加した場合に電流が浸透する大凡の深さである。鋼板２の表皮厚さは周波数の−１／２乗で変化する。このため、鋼板２の表皮厚さは同じ材料であれば低周波数程厚くなり、高周波数になれば薄くなる。一般にスポット溶接用の電源は５０Ｈｚ又は６０Ｈｚなので、電極１４のチップ先端の直径６ｍｍ程度であれば、電流は電極１４の全体に流れる。
【００４４】  一方、鋼板２の表面だけを加熱する場合は、高周波電源１８の周波数を調整することにより、表面から所定の表皮厚さとなるように設定することができる。よって、高周波電源１８で加熱される外周領域のリング状の近傍領域の加熱幅を選択するには、高周波電源１８の周波数を設定すればよい。つまり、高周波電流３２の周波数を変えることによって、外周領域の加熱幅が変えられ、リング状の近傍領域２Ｂ及び端部２Ｃに焼戻し等の加熱処理をして、リング状の近傍領域２Ｂ及び端部２Ｃを軟化させることができる。
【００４５】  図６は、冷却期間における鋼板２の冷却を模式的に説明する図である。図６に示すように、鋼板２の冷却は、電極１４への抜熱冷却と、電極１４が鋼板２に接触した円周方向への伝熱冷却で進行する。この場合、電極１４は水で冷却されているので、電極１４への抜熱冷却による抜熱量が大きく、冷却の進行は、ナゲット中央部から端部へと進行する。クール期間時間が長いほど冷却域は広がる。冷却の進行とともにナゲット部は焼入れされ、オーステナイト組織から硬くて脆いマルテンサイト組織に変わる。
【００４６】  図７は、高周波による第３通電の期間における、鋼板２の加熱を模式的に説明する図である。図７に示すように、高周波通電ではナゲットの外周部に広範囲な蓄熱リングができる。ナゲット部の冷却による焼入れは高周波による第３通電の期間も継続するが、蓄熱リングの熱により、外方向への冷却の進行度は著しく減衰される。
【００４７】  図８は、高周波通電後における焼戻しを模式的に説明する図である。図８に示すように、高周波による第３通電の終了後に電極１４を上昇させて、鋼板２に印加していた圧力を開放する。この電極１４の開放と同時に蓄熱リングからナゲット中央方向の低温域に熱が流入し、電極１４が接触していた領域全体を均熱にする。この流入した熱によりナゲット部は焼戻しされ、靭性値の高い焼戻しマルテンサイト組織に変わる。つまり、ナゲット部は、蓄熱リングからの流入した熱で焼入れ状態の溶接部が焼戻される。高周波の通電経路は溶接中央部を通る低周波と異なり、高周波の特性である表皮効果によって、主に溶接部の外周の鋼板２の表層部に通電経路をつくり、高周波電流３２の磁束密度が高まる部位で、リング状の蓄熱域（蓄熱リングと呼ぶ。）を発生させる。
【００４８】  高周波通電により溶接部が焼戻しされ、靭性値の高い焼戻しマルテンサイト組織に変わるためには、冷却期間において、スポット溶接部３がＭｆ（マルテンサイト変態終了）点を切る温度（Ｍｆ温度と呼ぶ。）よりも低い温度に冷却されることが必要である。Ｍｆ点を切る温度は、鋼板２の組成で変化する。例えば、０．２６％の炭素（Ｃ）を含有する鋼板２のＭｆ温度は３００℃程度である。
【００４９】  Ｍｆ点を切った部位を再加熱すると、焼戻しマルテンサイトの組織となり靭性が向上する。本発明の特徴は、角の無い硬さ分布が得られる点にある。溶接箇所の全領域の温度が、Ｍｆ温度の３００℃以下に達しない状況、つまり、不完全焼入れ部分が含まれる状態から焼戻しが開始された場合には、後述する図１６の比較例２に示すように、溶接箇所断面における硬さ分布において、硬さ分布がＭ字状となり、鋼板２の母材と熱影響部５の端部とに生じる硬さが高い領域、つまり角の形で残り、破断モード不良や破断強度不足となるので好ましくない。
【００５０】  本発明のスポット溶接部３の全域が３００℃以下に冷却されていれば、硬さ分布は、後述する図１５の実施例１に示すように、硬さがほぼ一定で鋼板２の母材と熱影響部５の端部とに生じる角の発生は無くなり、熱影響部５から溶融凝固部５が靭性の高い焼戻しマルテンサイト組織となる。この場合、低周波のみの溶接に高周波通電加熱をプラスして溶接部を焼戻すことで、十字引張り試験における引張破断強度が概ね倍増する。たとえば、低周波による溶接における引張破断強度が３．５ｋＮ〜４ｋＮであった場合、本発明の溶接による引張破断強度は、7ｋＮ〜８ｋＮ以上となる。
【００５１】  硬さ分布の基本的な形は冷却時間（冷却）で作られ、溶接部内部の硬さの上げ下げは、高周波の投入電力量（熱）により調整できる。冷却でＭｆ点（３００℃）を切った部位の組織は、焼戻しにより焼入れマルテンサイトから焼戻しマルテンサイトに変わる。
【００５２】  スポット溶接後のスポット溶接部３の組織は、後述する図１８（ａ）に示すように、輪郭のある笹状の組織となる。高周波電力が大きくなると、笹状の焼戻し組織が粗くなる。加熱時間や出力の大きさにより濃淡や粗さが変わる。長時間冷却後の焼戻しでは輪郭のある微細な組織が作り出せるが、スポット溶接では時間の制約があり、笹状の組織となってしまう。
【００５３】  例えば、スポット溶接部３の硬さ分布において、角部の最適硬さを５５０〜５６０（Ｈｖ）と想定した場合、組織の冷却時間と高周波電力の関係は以下のようになる。    （ａ）高出力印加で組織が粗くなる。    （ｂ）高出力及び長時間印加で組織が粗くなり炭化物が析出して濃くなる。    （ｃ）長時間で炭化物が析出して濃くなる。
【００５４】  一方、従来の低周波通電の溶接だけの組織では、後述する図１８（ｂ）に示すように、はっきりとした輪郭ができず濃淡のみで条件により笹状やウロコ状の組織を示す。不完全な焼戻しの場合には、はっきりとした輪郭ができず、モズクに似た海綿状の組織を示し、形や密度も乱れる。
【００５５】  冷却において、Ｍｆ点を切らない部位はオーステナイトからの変遷部として、硬さ分布に角状で残存する。組織は硬くてもろい。
【００５６】  本発明によれば、引張破断強度、破断モード、組織を比較して、冷却時間や高周波電力の大きさ、高周波電力の印加時間を決めることができる。尚、上記は板厚、つまり、ｔ＝１．２ｍｍの条件である。
【００５７】  上記説明においては、スポット溶接する対象を鋼板２，２とした例を示したが、形状は板に限らず如何なる形状でもよい。また、鋼板２は２枚をスポット溶接する例を示したが、３枚以上の複数の板の溶接であってもよい。
【００５８】  図９は、鋼板を３枚重ね合わせた場合の高周波電流３２による加熱状態を示す断面図である。図９に示すように、鋼板２を３枚重ね合わせた場合には、高周波電流３２によって、２箇所のリング状の近傍領域２Ｂと、２箇所の鋼板２の接合面の端部２Ｃと、からなる４箇所のリング状領域２Ｂ，２Ｃが加熱される。
【００５９】  図１０は、溶接構造部材１のスポット溶接部３を十字引張試験したときの破断様式のＪＩＳ分類を示すもので、（ａ）は界面破断、（ｂ）は部分プラグ破断、（ｃ）及び（ｄ）はプラグ破断を示している。  図１０（ａ）の界面破断は、十字引張試験の負荷方向とクラックの進展方向が最後まで異なり、破断強度が低い。図１０（ｂ）の部分プラグ破断は、クラックの進展方向がナゲットの内部で変わる破断様式であり、破断強度が低い。図１０（ｃ）のプラグ破断は、クラックの進展方向が、熱影響部５の内部で変わる破断様式であり、破断強度が高くなる。図１０（ｄ）のプラグ破断は、クラックの進展方向が、熱影響部５の外部から始まる所謂母材破断であり、破断強度が高くなる。  以下に示す実施例の溶接構造部材１では、十字引張試験の破断様式は図１０のＪＩＳ分類で表し、スポット溶接がプラグ破断の場合を、スポット溶接ができたと判定する。なお、スポット溶接部３の各部の名称は、特に断らない限り図３９で説明した名称を用いる。  以下、実施例により本発明をさらに詳細に説明する。
【実施例１】
【００６０】（２枚の鋼板のスポット溶接）  以下に、溶接装置１０によって鋼板２をスポット溶接する具体例について詳細に説明する。  ２枚の鋼板２のスポット溶接を行った。用いた鋼板２、低周波電源１６、高周波電源１８等の条件を以下に示す。  鋼板２：厚さ１．２ｍｍ，大きさ５０ｍｍ×１５０ｍｍ  低周波電源１６：５０Ｈｚ、電極１４は銅製であり、この電極１４のチップ先端の直径が６ｍｍ、チップ先端のＲが４０ｍｍ、電源容量を５０ｋＶＡとした。  低周波電源１６の通電時間：０．３４秒  高周波電源１８：２５ｋＨｚ，２９ｋＷ  高周波電源１８の通電時間：０．７秒【００６１】  鋼板２の組成（質量％）は、鉄以外の成分として、例えばＣ（炭素）が０．２６％含有されている。【００６２】  図３を参照して、実施例１の低周波電源１６と高周波電源１８からの電力印加について、説明する。  最初に、低周波電源１６から電力を印加して溶接を行った。低周波電源１６の投入は、図３に示すように、第１通電及び第２通電の２段階の通電で行った。第１通電による第１電流の立ち上がりを１サイクル（０．０２秒）とし、次に第１電流の最大値を保持する第１通電をサイクル（０．０２秒）とした。第１電流の値の最大値は約９ｋＡである。第１通電の後で、１サイクル（０．０２秒）の冷却をした後、第２通電を行った。第２通電による第２電流値の最大値を７．２ｋＡとして１４サイクル通電した。低周波電源１６による２段階の通電は冷却等も含めて１７サイクルである。１サイクルは０．０２秒であるので、溶接時間は０．３４秒であった。低周波電源１６からの第２通電の終了後、クール時間を１秒とした。次に、高周波電源１８からの電力を２９ｋＷで０．７秒間印加した。高周波電源１８からの電力の印加後、０．０２秒後に電極１４による加圧を停止した。【００６３】  図１１は、低周波電源１６と高周波電源１８からの電力印加をオシロスコープで測定した波形の一例である。【００６４】実施例１では、図３のクール期間を１秒、周波数２５ｋＨｚの高周波電力による第３通電を、２９ｋＷで０．７秒行った。【００６５】（比較例１）  実施例１に対する比較例１として、２枚の鋼板２のスポット溶接を低周波電源１６のみの通電によって溶接をした。つまり、通常のスポット溶接を行った。用いた鋼板２と電極１４は、実施例１と同じである。【００６６】  図１２は、比較例１において低周波電源１６による電力印加を模式的に説明する図である。通電パターンを以下に示す。    第１通電による第１電流の立ち上がり：１サイクル（０．０２秒）    第１通電（図中、「低周波第１」と表記）：９ｋＡ、１サイクル（０．０２秒）    冷却：１サイクル（０．０２秒）    第２通電（図中、「低周波第２」と表記）：５．５ｋＡ、６ｋＡ、７．２ｋＡ、１４サイクル（０．２８秒）    第３通電（図中、「低周波第３」と表記）：３．６ｋＡ、５サイクル（０．１秒）【００６７】  第２通電時の電流値でナゲット径が決まる。通常のスポット溶接を行った後の溶接箇所の断面の観察によりナゲット径を測定した。第２通電時の電流が５．５ｋＡ、６ｋＡ、６．５ｋＡ、７．２ＫＡのときのナゲット部は、それぞれ約４．４ｍｍ、約４．９ｍｍ、約５．４ｍｍ、約６ｍｍであった。���００６８】（比較例２）  比較例２は、比較例１の第２通電と第３通電との間にクール期間を１秒挿入したスポット溶接である。クール期間を挿入した以外の低周波の第１〜第３通電等の加熱条件は、比較例１と同じである。    図１３は、比較例２の通電パターンを示す図である。通電パターンを以下に示す。    低周波第１通電による第１電流の立ち上がり：１サイクル（０．０２秒）    低周波第１通電：９．０ｋＡ、１サイクル（０．０２秒）    低周波冷却：１サイクル（０．０２秒）    低周波第２通電：７．２ｋＡ、１４サイクル（０．２８秒）    クール期間：５０サイクル（１秒）    低周波第３通電：６．０ｋＡ、１０サイクル（０．２秒）    ホールド時間：１サイクル（０．０２秒）【００６９】（比較例３）  実施例１に対する比較例３として、比較例１の通電パターンで低周波電源１６のみの通電によって溶接し、この溶接を行った鋼板を、電気炉で熱処理した。熱処理は、３００℃で３０分行った。  図１４は、比較例３の低周波電源１６による電力印加と電気炉による熱処理を模式的に説明する図である。通電パターンを以下に示す。    比較例３：第１通電による第１電流の立ち上がり：１サイクル（０．０２秒）              第１通電：９ｋＡ、１サイクル（０．０２秒）              冷却：１サイクル（０．０２秒）              第２通電：７．２ｋＡ、１４サイクル（０．２８秒）              第３通電：３．６ｋＡで５サイクル（０．１秒）【００７０】  図１５は、実施例１、比較例１及び比較例３で作製したスポット溶接部材１のスポット溶接部３のほぼ中央断面における硬さ分布の一例を示す図である。図１５の横軸はスポット溶接部３の鋼板２，２の重ね合わせ部に沿った方向の位置を示しており、スポット溶接部３の断面と対比させて示している。図１５の縦軸はビッカース硬さ（ＨＶ）である。スポット溶接前の鋼板（母材）２のビッカース硬さ（ＨＶ）は４６５ＨＶ程度である。図１５に示す実施例１、比較例１及び比較例３における低周波の第２通電の電流は何れも７．２ｋＡ、１４サイクルであり、ナゲット径は６ｍｍである。【００７１】  図１５に示すように、実施例１の場合、測定位置の左側、つまり、熱影響部５の左外部側の硬さは４５５〜４７０ＨＶ、熱影響部５の左側の硬さは４６０〜５５０ＨＶ、溶融凝固部４の硬さは５３０〜５５０ＨＶ、熱影響部５の右側の硬さは５３０〜４１０ＨＶ、熱影響部５の右外部側の硬さは４５５〜４６０ＨＶとなっていることが分かった。実施例１の硬さ分布は、母材の硬さである４６５ＨＶに対して、熱影響部５及び溶融凝固部４の硬さは５３０〜５５０ＨＶの間でほぼ平坦な硬さ分布となっている。【００７２】  図１５に示すように、比較例１の場合、測定位置の左側、つまり、熱影響部５の左外部側及び右外部側の硬さ分布は、約６１０ＨＶのピークで角状の形状を有しており、熱影響部５及び溶融凝固部４の硬さは５８０〜６２０ＨＶの平坦な硬さ分布となっている。【００７３】  実施例１と比較例１のスポット溶接部３の硬さ分布を比較する。実施例１では、比較例１の熱影響部５の最外側で生じた角がなく、全体に硬さが低くなっていることが分かる。溶融凝固部４の中央部の硬さは約５３０〜５５０ＨＶ程度であり、母材の硬さである４６５ＨＶよりも約８５ＨＶ位高い硬さとなっている。【００７４】  実施例１のスポット溶接部３の硬さ分布は、低周波電力を印加した後で電気炉により焼き戻しの熱処理をした比較例３よりも、溶融凝固部４の中央部の硬さは若干低いがほぼ類似の硬さ分布が得られた。【００７５】  図１６は、比較例２で作製したスポット溶接部材１のスポット溶接部３のほぼ中央断面における硬さ分布の一例を示す図である。図１６の縦軸はビッカース硬さ（ＨＶ）である。スポット溶接前の鋼板（母材）２のビッカース硬さ（ＨＶ）は４６５ＨＶ程度である。比較例２の中央断面における硬さ分布は、比較例１に対して、角部の強度が上がり、ナゲット部の硬さが低下したＭ字型の硬さ分布が得られた。【００７６】（ナゲット端部断面の組織観察）  図１７は、鋼板２の溶接部の組織観察を行った領域を示す断面図であり、図１８（ａ）〜（ｄ）は、それぞれ実施例１、比較例１、比較例２及び比較例３のナゲット端部断面の組織を示す光学像である。倍率は１０００倍である。鋼板２の溶接部の表面の金属組織は、特許文献４及び非特許文献２に開示されている電解研磨法で平坦化したものである。  図１８（ａ）に示すように、実施例１のナゲット端部断面の組織は、焼戻しマルテンサイト組織である。図１８（ｂ）に示すように、比較例１のナゲット端部断面の組織は、焼入れマルテンサイト組織である。図１８（ｃ）に示すように、比較例２のナゲット端部断面の組織は、実施例１の焼戻しマルテンサイト組織に類似の組織である。図１８（ｄ）に示すように、比較例３のナゲット端部断面の組織は、焼戻しマルテンサイト組織ある。【００７７】  実施例１及び比較例２、３の溶接試料の十字引張試験を行い、破断荷重Ｆ（ｋＮ）を求めた。【００７８】  図１９は、実施例１、比較例１及び比較例３の十字引張試験における引張り、つまりストロークと荷重Ｆの関係を示すグラフであり、図２０は、比較例２の十字引張試験におけるストロークと荷重Ｆの関係を示すグラフである。図２１は、十字引張試験で破断した溶接部のナゲット断面を示す光学像であり、（ａ）は実施例１、（ｂ）は比較例１、（ｃ）は比較例２、（ｄ）は比較例３である。  図１９に示すように、十字引張試験における引張り、つまりストロークは、比較例１、比較例３、実施例１の順に大きくなっていることが分かる。図２０に示すように、比較例２の十字引張試験におけるストロークは、比較例３と類似の特性を示すことが分かる。  上記十字引張試験の結果から、実施例１の溶接試料の強度が大きいことが分かる。【００７９】  実施例１の溶接構造部材１のサンプル数は５である。  ナゲット径が６ｍｍの場合には、各溶接構造部材１の破断荷重は、それぞれ８．３９ｋＮ、８．０２ｋＮ、７．９０ｋＮ、７．２６ｋＮ、８．６４ｋＮであり、破断荷重の平均値ＦＡＶは８．０４ｋＮ、破断荷重の最大値と最小値の差である範囲Ｒは１．３８ｋＮ、標準偏差（σ）は０．４７ｋＮ、破断荷重の平均値ＦＡＶとナゲット径の比（ＦＡＶ／ＮＤ）は１．３４ｋＮ／ｍｍであった。実施例１の各溶接構造部材１の破断は、図２１（ａ）に示すように、何れもプラグ破断であった。十字引張試験で得た各測定値を、表１に纏めて示す。【表１】
2014208747.tif 000003
【００８０】  比較例１の溶接試料の十字引張試験を行い、破断荷重Ｆ（ｋＮ）を求めた。比較例１の溶接構造部材のサンプル数は５である。  ナゲット径が６ｍｍの場合には、各溶接構造部材の破断荷重は、それぞれ４．６ｋＮ、４．２０ｋＮ、４．５０ｋＮ、４．５９ｋＮ、４．３６ｋＮであり、破断荷重の平均値ＦＡＶは４．４５ｋＮ、破断荷重の最大値と最小値の差である範囲Ｒは０．４０ｋＮ、標準偏差（σ）は０．１５ｋＮ、破断荷重の平均値ＦＡＶとナゲット径の比（ＦＡＶ／ＮＤ）は０．７４ｋＮ／ｍｍであった。比較例１の各溶接構造部材の破断は、図２１（ｂ）に示すように、界面破断又は部分プラグ破断であった。【００８１】  比較例２の溶接試料の十字引張試験を行い、破断荷重Ｆ（ｋＮ）を求めた。比較例２の溶接構造部材のサンプル数は５である。  ナゲット径が６ｍｍの場合には、各溶接構造部材の破断荷重は、それぞれ７．００ｋＮ、６．７９ｋＮ、７．４６ｋＮ、６．９６ｋＮ、７．５９ｋＮであり、破断荷重の平均値ＦＡＶは７．１６ｋＮ、破断荷重の最大値と最小値の差である範囲Ｒは０．８０ｋＮ、標準偏差（σ）は０．３１ｋＮ、破断荷重の平均値ＦＡＶとナゲット径の比（ＦＡＶ／ＮＤ）は１．２１ｋＮ／ｍｍであった。比較例２の各溶接構造部材の破断は、図２１（ｃ）に示すように、部分プラグ破断であった。【００８２】  比較例２は、比較例１の低周波電力の第２通電と第３通電との間にクール期間を設けた溶接試料である。上記結果から、比較例２では、比較例１に比較して、十字引張試験の破断荷重Ｆが向上し、破断モードも比較例１の界面破断は生起しないで、部分プラグ破断が得られたが、実施例１及び後述する比較例３の完全なプラグ破断は得られなかった。【００８３】  比較例３の溶接試料の十字引張試験を行い、破断荷重Ｆ（ｋＮ）を求めた。比較例３の溶接構造部材のサンプル数は５である。  ナゲット径が６ｍｍの場合には、各溶接構造部材の破断荷重は、それぞれ７．７５ｋＮ、７．６０ｋＮ、７．９５ｋＮ、８．１５ｋＮ、８．１１ｋＮであり、破断荷重の平均値ＦＡＶは７．９１ｋＮ、破断荷重の最大値と最小値の差である範囲Ｒは０．５５ｋＮ、標準偏差（σ）は０．２１ｋＮ、破断荷重の平均値ＦＡＶとナゲット径の比（ＦＡＶ／ＮＤ）は１．３２ｋＮ／ｍｍであった。比較例３の各溶接構造部材の破断は、図２１（ｄ）に示すように、プラグ破断であった。【００８４】  図２２は、実施例１、比較例１及び比較例３で作製したスポット溶接部材１の破断荷重を示す図である。図２２の縦軸は破断荷重（ｋＮ）である。図２２に示すように、実施例１、比較例１及び比較例３の平均破断荷重は、それぞれ８．０４ｋＮ、４．４５ｋＮ、７．９１ｋＮであった。十字引張試験から、実施例１の溶接資料の破断荷重は、比較例１の約２倍であり、かつ、比較例３の破断荷重と同様の強度が得られることが分かる。さらに、実施例１の十字引張試験の破断モードでは、比較例３の破断モードと同様にプラグ破断（図１０（ｃ）及び（ｄ）参照）が実現できた。つまり、比較例１及び比較例２の破断モードが界面破断又は部分プラグ破断であるのと比較して、実施例１では破断モードも改善されたことが分かる。【００８５】（小径のナゲット形成）  実際のスポット溶接では、電極１４のチップ先端の変形や磨耗により直径が減少する。このため、同じ電流を流している場合には、電極１４の電流密度は漸次変化する。一般にスポット溶接では、溶接回数、つまりショット数が増えると、電極１４の電流密度は低下し、結果としてナゲット径は小さくなる傾向がある。上記したように、低周波の第２通電時の電流値でナゲット径が決まる。ナゲット径が６ｍｍよりも小さい５．４ｍｍ、４．９ｍｍ、４．４ｍｍとなるように、第２通電時の電流値を小さくしてスポット溶接を行った。スポット溶接の他の条件は、電極１４の直径が６ｍｍの実施例１、比較例１及び比較例３の場合と同じである。【００８６】（実施例１における小径のナゲット形成）  第２通電時の電流値を６．５ｋＡ、６．０ｋＡ、５．５ｋＡとして、ナゲット径をそれぞれ、５．４ｍｍ、４．９ｍｍ、４．４ｍｍとした。第２通電時のサイクル数は、１４サイクルである。溶接構造部材１のサンプル数は５である。これらの条件は、後述する比較例１及び比較例３でも同じである。  ナゲット径が５．４ｍｍの場合には、各溶接構造部材１の破断荷重は、それぞれ７．２１ｋＮ、６．８２ｋＮ、７．１５ｋＮ、６．９６ｋＮ、６．２６ｋＮであり、破断荷重の平均値ＦＡＶは６．８８ｋＮ、範囲Ｒは０．９５ｋＮ、標準偏差（σ）は０．３４ｋＮ、ＦＡＶ／ＮＤは１．２７ｋＮ／ｍｍであった。  ナゲット径が４．９ｍｍの場合には、各溶接構造部材１の破断荷重は、それぞれ５．７０ｋＮ、５．８４ｋＮ、５．８７ｋＮ、５．６０ｋＮ、５．６８ｋＮであり、破断荷重の平均値ＦＡＶは５．７４ｋＮ、範囲Ｒは０．２７ｋＮ、標準偏差（σ）は０．１０ｋＮ、ＦＡＶ／ＮＤは１．１７ｋＮ／ｍｍであった。  ナゲット径が４．４ｍｍの場合には、各溶接構造部材１の破断荷重は、それぞれ５．９９ｋＮ、６．２８ｋＮ、５．９９ｋＮ、５．５９ｋＮ、５．５５ｋＮであり、破断荷重の平均値ＦＡＶは５．８８ｋＮ、範囲Ｒは０．７３ｋＮ、標準偏差（σ）は０．２７ｋＮ、ＦＡＶ／ＮＤは１．３４ｋＮ／ｍｍであった。これらの十字引張試験で得た各測定値を、ナゲット径が６ｍｍの場合も含めて表２に纏めて示す。【表２】
2014208747.tif 000004
【００８７】（比較例１における小径のナゲット形成）  第２通電時の電流値を実施例１と同様にして、ナゲット径がそれぞれ、５．４ｍｍ、４．９ｍｍ、４．４ｍｍの溶接構造部材を作製した。溶接構造部材のサンプル数は５である。  ナゲット径が５．４ｍｍの場合には、各溶接構造部材の破断荷重は、それぞれ３．０３ｋＮ、３．０３ｋＮ、２．８９ｋＮ、３．２２ｋＮ、３．１０ｋＮであり、破断荷重の平均値ＦＡＶは３．０５ｋＮ、範囲Ｒは０．３３ｋＮ、標準偏差（σ）は０．１１ｋＮ、ＦＡＶ／ＮＤは０．５７ｋＮ／ｍｍであった。ナゲット径が４．９ｍｍの場合には、各溶接構造部材の破断荷重は、それぞれ２．９０ｋＮ、３．３６ｋＮ、３．４４ｋＮ、３．１２ｋＮ、３．０２ｋＮであり、破断荷重の平均値ＦＡＶは３．１７ｋＮ、範囲Ｒは０．５４ｋＮ、標準偏差（σ）は０．２０ｋＮ、ＦＡＶ／ＮＤは０．６５ｋＮ／ｍｍであった。ナゲット径が４．４ｍｍの場合には、各溶接構造部材の破断荷重は、それぞれ２．６１ｋＮ、２．５０ｋＮ、２．２３ｋＮ、２．１６ｋＮ、２．８０ｋＮであり、破断荷重の平均値ＦＡＶは２．４６ｋＮ、範囲Ｒは０．６４ｋＮ、標準偏差（σ）は０．２４ｋＮ、ＦＡＶ／ＮＤは０．５６ｋＮ／ｍｍであった。これらの十字引張試験で得た各測定値を、ナゲット径が６ｍｍの場合も含めて表３に纏めて示す。【表３】
2014208747.tif 000005
【００８８】（比較例３における小径のナゲット形成）  第２通電時の電流値を実施例１と同様にして、ナゲット径がそれぞれ、５．４ｍｍ、４．９ｍｍ、４．４ｍｍの溶接構造部材を作製した。溶接構造部材１のサンプル数は５である。  ナゲット径が５．４ｍｍの場合には、各溶接構造部材の破断荷重は、それぞれ５．７３ｋＮ、６．３９ｋＮ、７．７２ｋＮ、７．０６ｋＮ、６．５０ｋＮであり、破断荷重の平均値ＦＡＶは６．６８ｋＮ、範囲Ｒは１．９９ｋＮ、標準偏差（σ）は０．６７ｋＮ、ＦＡＶ／ＮＤは１．２４ｋＮ／ｍｍであった。ナゲット径が４．９ｍｍの場合には、それぞれ６．０３ｋＮ、６．６２ｋＮ、６．６４ｋＮ、５．６６ｋＮ、５．６０ｋＮであり、破断荷重の平均値ＦＡＶは６．１１ｋＮ、範囲Ｒは１．０４ｋＮ、標準偏差（σ）は０．４５ｋＮ、ＦＡＶ／ＮＤは１．２５ｋＮ／ｍｍであった。ナゲット径が４．４ｍｍの場合には、各溶接構造部材の破断荷重は、それぞれ５．３４ｋＮ、５．９１ｋＮ、５．７７ｋＮ、５．１３ｋＮ、５．１６ｋＮであり、破断荷重の平均値ＦＡＶは５．４６ｋＮ、範囲Ｒは０．７８ｋＮ、標準偏差（σ）は０．３２ｋＮ、ＦＡＶ／ＮＤは１．２４ｋＮ／ｍｍであった。これらの十字引張試験で得た各測定値を、ナゲット径が６ｍｍの場合も含めて表４に纏めて示す。【表４】
2014208747.tif 000006
【００８９】  図２３は、実施例１、比較例１及び比較例３で作製したスポット溶接部材１の破断荷重とナゲット径との関係を示す図である。図２３の縦軸は破断荷重（ｋＮ）であり、横軸はナゲット径（ｍｍ）である。図２３に示すように、実施例１の溶接構造部材１の十字引張り試験時の破断荷重は、約６〜８ｋＮ以上が容易に得られた。これらの値は、比較例１の場合の破断荷重である２〜４ｋＮ以上の大凡２倍以上であり、低周波の通電後に電気炉で熱処理を施した比較例３の場合と同様の破断荷重である。実施例１では、後熱における高周波電力を調整した場合、本発明の溶接構造部材１の十字引張り試験時の破断荷重は、ナゲット径が６ｍｍの場合には、８ｋＮ以上とすることもできる。この破断荷重は従来の溶接構造部材、つまり、比較例１の破断荷重の２倍以上の強度である。従って、実施例１の溶接構造部材１で得た破断荷重は、低周波電源１６だけのスポット溶接の場合の比較例１に比較して、破断荷重を著しく高めることができた。【００９０】  図２４は、実施例１、比較例１及び比較例３で作製したスポット溶接部材１の引張試験後の外観光学像であり、（ａ）は実施例１を、（ｂ）は比較例１を、（ｃ）は比較例３を示している。図２４から明らかなように、実施例１及び比較例３では、ナゲット径を変化させてもプラグ破断が得られた。しかしながら、比較例１では、ナゲット径を変化させても界面破断又は部分プラグ破断であり、実施例１及び比較例２のプラグ破断は得られなかった。【００９１】  上記した実施例及び比較例の十字引張り試験時の破断荷重の結果から、厚さが１．２ｍｍの鋼板の２枚の溶接から、低周波溶接後に一定の冷却期間を設けて、溶接部全体がＭｆ点以下になった後に、高周波通電で溶接部の外周域に発生させておいた蓄熱リングの熱を溶接部に流入させ、焼入れ状態の溶接部を焼戻すことで、溶接部の破断強度の向上と破断モードの改善ができることが分かった。【００９２】  溶接部の冷却は水冷した電極１４への抜熱に大きく依存し、冷却の進行は溶接部中心から外周方向へ進行する。溶接部全体がＭｆ点以下の大凡３００℃の温度になるには、使用した直径が６ｍｍの電極１４では、冷却時間が０．７秒以上必要であることが判明した。
【実施例２】
【００９３】（３枚の鋼板のスポット溶接）  次に、実施例１で用いた鋼板２を３枚重ね合わせてスポット溶接を行った。  ３枚の鋼板２のスポット溶接は、実施例１と同様にして行った。通電パターンを以下に示す。    低周波第１通電による第１電流の立ち上がり：１サイクル（０．０２秒）    低周波第１通電：９．０ｋＡ、１サイクル（０．０２秒）    低周波冷却：１サイクル（０．０２秒）    低周波第２通電：６．５ｋＡ、１４サイクル（０．２８秒）    クール期間：６０サイクル（１．２秒）    高周波通電：２９ｋＷ、０．６秒    ホールド時間：１サイクル（０．０２秒）【００９４】（比較例４）  実施例２に対する比較例４として、３枚の鋼板２のスポット溶接を、比較例１と同様にして行った。通電パターンを以下に示す。    第１通電による第１電流の立ち上がり：１サイクル（０．０２秒）    第１通電：９ｋＡ、１サイクル（０．０２秒）    冷却：１サイクル（０．０２秒）    第２通電：６．５ｋＡ、１４サイクル（０．２８秒）    第３通電：３．３ｋＡ、５サイクル（０．１秒）    ホールド時間：１サイクル（０．０２秒）【００９５】（比較例５）  実施例２に対する比較例５として、３枚の鋼板２のスポット溶接を、比較例２と同様にして行った。比較例２の通電パターンで低周波電源１６のみの通電によって溶接をし、この溶接を行った鋼板を、電気炉で熱処理をした。熱処理は、３００℃で３０分行った。【００９６】  図２５は、実施例２、比較例４及び比較例５で作製したスポット溶接部材１のスポット溶接部３のほぼ中央断面における硬さ分布の一例を示す図である。図２５の横軸はスポット溶接部３の鋼板２を３枚重ね合わせ部に沿った方向の位置を示しており、スポット溶接部３の断面と対比させて示している。図２５の縦軸はビッカース硬さ（ＨＶ）である。スポット溶接前の鋼板（母材）２のビッカース硬さ（ＨＶ）は４６５ＨＶ程度である。図２５に示す実施例２、比較例４及び比較例５における低周波の第２通電の電流は何れも６．５ｋＡであり、推定ナゲット径は約６ｍｍである。【００９７】  図２５に示すように、実施例２の場合、測定位置の左側、つまり、熱影響部５の左外部側の硬さは４７０ＨＶ、熱影響部５の左側の硬さは５３０〜５５０ＨＶ、溶融凝固部４の硬さは５２０ＨＶ、熱影響部５の右側の硬さは５５０ＨＶ、熱影響部５の右外部側の硬さは４７０ＨＶとなっていることが分かった。実施例２の硬さ分布は、比較例４の通常溶接に比較して、全体に硬さが低下しており、比較例４に比較して、肩部の硬さが低い弓形の硬さ分布となった。【００９８】  図２５に示すように、比較例５の硬さ分布は、比較例４と同様の硬さ分布の形状を有しているが、全体に約２０〜３０ＨＶ程度低い硬さとなっていることが分かる。【００９９】  実施例２と比較例４のスポット溶接部３の硬さ分布を比較する。実施例２では、比較例４の熱影響部の最外側で生じた角はあるものの、全体に硬さが低くなっていることが分かる。溶融凝固部４の中央部の硬さは５２０〜５３０ＨＶ程度であり、母材の硬さである４６５ＨＶよりも約５５〜６５ＨＶ位高い硬さとなっている。【０１００】  実施例２と比較例５のスポット溶接部３の硬さ分布を比較する。実施例２では、比較��５の熱影響部の最外側で生じた角があるものの、全体に硬さが低くなっていることが分かる。実施例２の溶融凝固部４の中央部における硬さは、比較例５に比較して約１０〜２０ＨＶ低下していることが分かる。【０１０１】（ナゲット端部断面の組織観察）  図２６は、鋼板２の溶接部の組織観察を行った領域を示す断面図であり、図２７は、鋼板２の溶接部の組織観察を行った領域を示す断面図で、（ａ）〜（ｃ）は、それぞれ実施例２、比較例４及び比較５のナゲット端部断面の組織を示す光学像である。倍率は１０００倍である。図２７（ａ）に示すように、実施例２のナゲット端部断面の組織は、焼戻しマルテンサイトの組織である。図２７（ｂ）に示すように、比較例４のナゲット端部断面の組織は、焼入れマルテンサイト組織である。図２７（ｃ）に示すように、比較例５のナゲット端部断面の組織は、焼戻しマルテンサイトの組織である。【０１０２】  実施例２及び比較例４及び５の溶接試料の十字引張試験を行い、破断荷重Ｆ（ｋＮ）を求めた。実施例２の溶接構造部材１のサンプル数は５である。推定ナゲット径が６ｍｍにおいて、実施例２の各溶接構造部材１の破断荷重は、それぞれ８．０７ｋＮ、８．５４ｋＮ、８．７５ｋＮ、８．８６ｋＮ、９．０９ｋＮであり、破断荷重の平均値ＦＡＶは８．６６ｋＮ、破断荷重の最大値と最小値の差である範囲Ｒは１．０２ｋＮ、標準偏差（σ）は０．３５ｋＮ、破断荷重の平均値ＦＡＶとナゲット径の比（ＦＡＶ／ＮＤ）は１．４２ｋＮ／ｍｍであった。これらの十字引張試験で得た各測定値を表５に纏めて示す。【表５】
2014208747.tif 000007
【０１０３】  図２８は、実施例２の十字引張試験における、ストロークと荷重Ｆの関係を示すグラフであり、図２９は、十字引張試験で破断した溶接部のナゲットを示す光学像であり、（ａ）は外観を、（ｂ）は断面を示している。図２８に示すように、十字引張試験は、ナゲット径が６ｍｍで、破断荷重が９．０９ｋＮの場合である。図２８に示すように、実施例２では、何れの溶接構造部材１もプラグ破断した。【０１０４】  比較例４の溶接構造部材は通常の低周波溶接で作製し、そのサンプル数は５である。  推定ナゲット径が６ｍｍの場合には、各溶接構造部材の破断荷重は、それぞれ４．５３ｋＮ、５．２７ｋＮ、５．３６ｋＮ、４．９ｋＮ、４．９９ｋＮであり、破断荷重の平均値ＦＡＶは５．０１ｋＮ、範囲Ｒは０．８３ｋＮ、標準偏差（σ）は０．２９ｋＮ、ＦＡＶ／ＮＤは、０．８２ｋＮ／ｍｍであった。これらの十字引張試験で得た各測定値を表６に纏めて示す。【表６】
2014208747.tif 000008
【０１０５】  図３０は、比較例４の十字引張試験におけるストロークと荷重Ｆの関係を示すグラフであり、図３１は、比較例４の十字引張試験で破断した溶接部のナゲット断面を示す光学像で、（ａ）は外観を、（ｂ）は断面を示している。図３０に示すように、十字引張試験は、ナゲット径が６ｍｍで、破断荷重が約５ｋＮの場合である。図３１に示すように、比較例４では、ナゲット及び熱影響部に焼きが入ってしまい、硬く脆い組織になっていた。この状態で十字引張試験を行うと、亀裂の進展がナゲット中心部方向に瞬間的に進み、その結果として界面破断という破断形態であった。比較例４の溶接構造部材では、破断荷重は、実施例２の約１／２である。比較例４の溶接構造部材の破断は溶融凝固部における破断と推定され、実施例２のようなプラグ破断は得られなかった。【０１０６】  比較例５の溶接構造部材は、比較例４の通常の低周波溶接を行った後で、電気炉を使用し、３００℃で３０分熱処理して作製した。サンプル数は５である。推定ナゲット径が６ｍｍの場合には、各溶接構造部材の破断荷重は、それぞれ８．９９ｋＮ、８．５０ｋＮ、８．５８ｋＮ、９．５３ｋＮ、８．６７ｋＮであり、破断荷重の平均値ＦＡＶは８．８５ｋＮ、範囲Ｒは１．０３ｋＮ、標準偏差（σ）は０．３８ｋＮ、ＦＡＶ／ＮＤは、１．４５ｋＮ／ｍｍであった。比較例５では、何れの溶接構造部材も、実施例２と同様にプラグ破断した。これらの十字引張試験で得た各測定値を表７に纏めて示す。【表７】
2014208747.tif 000009
【０１０７】  図３２は、比較例５の十字引張試験におけるストロークと荷重Ｆの関係を示すグラフであり、図３３は、比較例５の十字引張試験で破断した溶接部のナゲット断面を示す光学像で、（ａ）は外観を、（ｂ）は断面を示している。図３２に示すように、十字引張試験は、ナゲット径が６ｍｍで、破断荷重が約９ｋＮの場合である。図３３に示すように、比較例５の破断モードは、実施例２と同様にプラグ破断が得られた。【０１０８】  実施例２、比較例４及び比較例５の結果を纏めて示す。  図３４は、実施例２、比較例４及び比較例５の十字引張試験におけるストロークと荷重Ｆの関係を示すグラフであり、図３５は、実施例２、比較例４及び比較例５の破断荷重を示す図である。図３４及び３５から、３枚の鋼板２のスポット溶接の場合でも、実施例２によれば、比較例５と同様の破断荷重が得られ、かつ、破断モードは、比較例４の従来の溶接では実現できなかったプラグ破断が得られることが分かった。【０１０９】  本発明は上記した実施の形態に限定されることなく、特許請求の範囲に記載した発明の範囲内で種々の変形が可能であり、それらも本発明の範囲内に含まれることはいうまでもない。上述した実施形態における、冷却時間は、低周波電力の印加時間、鋼板２の炭素組成等や形状に応じて、所定の十字破断強度が得られるように適宜に設計することが可能である。 
【図１】
2014208747.tif 000010
【図２】
2014208747.tif 000011
【図３】
2014208747.tif 000012
【図４】
2014208747.tif 000013
【図５】
2014208747.tif 000014
【図６】
2014208747.tif 000015
【図７】
2014208747.tif 000016
【図８】
2014208747.tif 000017
【図９】
2014208747.tif 000018
【図１０】
2014208747.tif 000019
【図１１】
2014208747.tif 000020
【図１２】
2014208747.tif 000021
【図１３】
2014208747.tif 000022
【図１４】
2014208747.tif 000023
【図１５】
2014208747.tif 000024
【図１６】
2014208747.tif 000025
【図１７】
2014208747.tif 000026
【図１８】
2014208747.tif 000027
【図１９】
2014208747.tif 000028
【図２０】
2014208747.tif 000029
【図２１】
2014208747.tif 000030
【図２２】
2014208747.tif 000031
【図２３】
2014208747.tif 000032
【図２４】
2014208747.tif 000033
【図２５】
2014208747.tif 000034
【図２６】
2014208747.tif 000035
【図２７】
2014208747.tif 000036
【図２８】
2014208747.tif 000037
【図２９】
2014208747.tif 000038
【図３０】
2014208747.tif 000039
【図３１】
2014208747.tif 000040
【図３２】
2014208747.tif 000041
【図３３】
2014208747.tif 000042
【図３４】
2014208747.tif 000043
【図３５】
2014208747.tif 000044
【図３６】
2014208747.tif 000045
【図３７】
2014208747.tif 000046
【図３８】
2014208747.tif 000047
【図３９】
2014208747.tif 000048
【図４０】
2014208747.tif 000049
【国際調査報告】
2014208747.tif 000050
2014208747.tif 000051